МЯГКАЯ ТЕКСТИЛЬНАЯ ТКАНЬ ДЛЯ ПОЛУЧЕНИЯ ОГНЕСТОЙКИХ ЗОН

1. Мягкая промазанная текстильная ткань, термосклеиваемая, отличающаяся тем, что она содержит текстильный материал, промазанный по меньшей мере на одной из своих сторон полимерным материалом, имеющим диапазон размягчения от 100 до 250°C, причем указанный полимерный материал содержит:
- с одной стороны, полиуретан, полученный в фазе растворителя и не содержащий ионных групп, и с другой стороны,
- огнезащитную добавку, состоящую из фосфорного соединения, и/или
- минеральный наполнитель, выбранный из солей цинка или алюминия, по отдельности или в смеси.
2. Ткань по п.1, отличающаяся тем, что полиуретан выбран из полиуретанов, имеющих tg ниже 25°C, в частности ниже 0°C, предпочтительно ниже -20°C, лучше ниже -25°C, в частности ниже -30°C и, еще лучше ниже -35°C.
3. Ткань по одному из пп.1 или 2, отличающаяся тем, что фосфорное соединение выбрано из азотсодержащих соединений фосфора, металлических фосфинатов, сложных фосфатных эфиров и фосфатов бора.
1
2
2
n
n
-
+
4. Ткань по п.3, отличающаяся тем, что фосфорное соединение выбрано из группы, состоящей из полифосфата аммония, металлического фосфината формулы [RRPO] M , фосфорсодержащего полиола или фосфата бора.
5. Ткань по одному из пп.1, 2 или 4, отличающаяся тем, что минеральный наполнитель выбран из группы, состоящей из бората цинка, гидроксистанната цинка, тригидрата оксида алюминия.
6. Ткань по п.3, отличающаяся тем, что минеральный наполнитель выбран из группы, состоящей из бората цинка, гидроксистанната цинка, тригидрата оксида алюминия.
7. Ткань по одному из пп.1, 2, 4 или 6, отличающаяся тем, что ткань образована из нитей неорганического материала, выбранного из группы, состоящей из стекла, оксида кремния, керамики или базальта, причем указанные нити являются ткаными или неткаными.
8. Ткань по п.7, отличающаяся тем, что ткань состоит из стекловолокон.
2
9. Ткань по одному из пп.1, 2, 4, 6 или 8, отличающаяся тем, что полимерный материал наносится в массе, составляющей от 10 до 30 г/м на сторону.
2
10. Ткань по п.9, отличающаяся тем, что полимерный материал наносится в массе, составляющей от 12 до 25 г/м на сторону.
11. Ткань по одному из пп.1, 2, 4, 6, 8 или 10, отличающаяся тем, что отношение между минеральным наполнителем и огнезащитной добавкой составляет от 0 до 2.
12. Ткань по п.3, отличающаяся тем, что отношение между минеральным наполнителем и огнезащитной добавкой составляет от 0 до 2.
13. Ткань по п.5, отличающаяся тем, что отношение между минеральным наполнителем и огнезащитной добавкой составляет от 0 до 2.
14. Ткань по одному из пп.1, 2, 4, 6, 8, 10, 12 или 13, отличающаяся тем, что содержание минерального(ых) наполнителя(ей) и/или огнезащитной добавки по отношению к сухому полиуретану составляет от 3 до 400 ч. наполнителя и/или огнезащитной добавки на 100 ч. сухого полиуретана.
15. Применение ткани по любому из пп.1-14 для получения огнестойкой зоны на кровлях.
16. Способ придания огнестойкости кровлям в зонах, близких к осветительным фонарям, включающий этапы:
- получение ткани по одному из пп.1-14,
- помещение указанной ткани в зону придания огнестойкости,
- наклеивание ткани на кровлю нагревом,
- проведение отделки, приклеивая нагревом отбортовку или полосу/кусок указанной ткани на саму ткань.
17. Способ получения промазанной мягкой ткани, термосклеиваемой на одной или двух ее сторонах полимерным материалом, отличающийся тем, что:
- берут полимерный материал, имеющий диапазон размягчения от 100 до 250°C, содержащий, с одной стороны, полиуретан, приготовленный в фазе растворителя и не содержащий ионных групп, и, с другой стороны, огнезащитную добавку, состоящую из фосфорного соединения, и/или минеральный наполнитель, выбранный из солей цинка или алюминия, по отдельности или в смеси,
- берут ткань,
- наносят полимерный материал промазыванием, экструзией или ламинированием на ткань.
18. Способ по п.17, отличающийся тем, что нанесение полимерного материала на ткань проводится одновременно на обе стороны.
19. Способ по любому из пп.17 или 18, отличающийся тем, что нанесение полимерного материала проводится промазыванием в фазе растворителя и содержит, кроме того, этап сушки.